СПОСОБ ГИБРИДНОЙ ЛАЗЕРНОЙ/ДУГОВОЙ СВАРКИ И ИСПОЛЬЗУЮЩИЙ ЕГО СПОСОБ ИЗГОТОВЛЕНИЯ СВАРНОГО ИЗДЕЛИЯ

1. Способ гибридной лазерной/дуговой сварки для стыковой сварки изделия в виде плоской плиты из нержавеющей стали, титана или титанового сплава или штрипса из нержавеющей стали, титана или титанового сплава, который используется для получения трубы, при этом
в состыкованной части сварку осуществляют, направляя лазерное излучение и дуговой разряд по одной линии сварки таким образом, что за лазерной сваркой следует дуговая сварка TIG,
фокусная точка лазерного луча для лазерной сварки занимает положение над подлежащим сварке целевым изделием, и лазерный луч расфокусируется таким образом, чтобы сделать диаметр лазерного луча, направленного на подлежащее сварке целевое изделие, не менее чем 1 мм, и
интервал LA между положением лазерного излучения при лазерной сварке и целевым положением дугового разряда при дуговой сварке TIG составляет от 3 до 7 мм.
2. Способ сварки по п. 1, в котором
при лазерной сварке лазерный луч направлен наклонно к направлению движения сварки таким образом, что угол между вертикальным направлением и лазерным лучом составляет 10° или менее, или лазерный луч направлен вертикально, и
при дуговой сварке TIG мундштук сварочной горелки наклонен к направлению движения сварки, таким образом, что угол между вертикальным направлением и сварочной горелкой составляет от 10 до 45°.
3. Способ сварки по п. 1, в котором сварку осуществляют в
газообразном аргоне.
4. Способ сварки по п. 1, в котором экранирование горелки, последующее экранирование и тыльное экранирование при дуговой сварке TIG осуществляют с помощью газообразного аргона.
5. Способ сварки по п. 1, в котором подогрев дугой TIG осуществляют перед лазерной сваркой.
6. Способ сварки по п. 1, в котором осуществляют стыковую сварку плоских плит из нержавеющей стали, титана или титанового сплава, или осуществляют стыковую сварку обоих концов штрипса из нержавеющей стали, титана или титанового сплава, которому была придана трубчатая форма.
7. Способ сварки по п. 1, в котором интервал LA составляет от 3 до 5 мм.
8. Способ сварки по п. 1, в котором толщина подлежащего сварке целевого изделия составляет от 0.3 до 2.5 мм.
9. Способ изготовления сваренного встык изделия в виде плоской плиты или трубы, используя способ сварки по п. 1.